(57)【要約】【課題】接触時の感触が柔らかく、破損することがなく、かつ任意の場所に自由に何度も貼着及び剥離ができ、デザインや模様、図柄など何度も変更することができる軟質エラストマー製モザイクタイルを提供する。【解決手段】素材が軟質エラストマー、例えば、ポリオールと有機ポリイソシアネートとを化学反応させて得られるポリウレタン樹脂で構成されたもので、ポリオールの主成分が官能基数２．４〜３．０、分子量３，０００〜６，０００で、前記ポリオールの一部に２級若しくは３級の高級モノアルコールを粘着付与剤として用いて構成される、Ｈｓ（ゴム）硬度が３０〜３で弾性率が低く、低応力で変形し、変形による残留応力が少ない変形追従性に優れた軟質エラストマーで構成される軟質エラストマー製モザイクタイル。【選択図】    図１
2004156266.tif 000002
【特許請求の範囲】
【請求項１】
素材が軟質エラストマーで構成されてなることを特徴とする軟質エラストマー製モザイクタイル。
【請求項２】
素材が粘着性を有する軟質エラストマーで構成されてなることを特徴とする前記請求項１記載の軟質エラストマー製モザイクタイル。
【請求項３】
表面部のみが伸縮性フィルムで被覆されてなることを特徴とする請求項１又は２に記載の軟質エラストマー製モザイクタイル。
【請求項４】
素材又は表面部あるいは素材及び表面部が着色されてなることを特徴とする請求項１〜３のいずれか１項に記載の軟質エラストマー製モザイクタイル。
【請求項５】
素材又は表面部層が蛍光物質、夜光物質等の発光性物質を含むものであることを特徴とする請求項１〜４のいずれか１項に記載の軟質エラストマー製モザイクタイル。
【請求項６】
素材の軟質エラストマーが、ポリオールと有機ポリイソシアネートとを化学反応させて得られるポリウレタン樹脂で構成されたもので、ポリオールの主成分が官能基数２．４〜３．０、分子量３，０００〜６，０００で、前記ポリオールの一部に２級若しくは３級の高級モノアルコールを粘着付与剤として用いた、Ｈｓ硬度が３０〜３で弾性率が低く、低応力で変形し、変形による残留応力が少ない変形追従性に優れたものであることを特徴とする前記請求項１〜５のいずれか１項に記載の軟質エラストマー製モザイクタイル。
【請求項７】
素材の軟質エラストマーが、官能基数２．３〜４．０のポリオキシポリプロピレンポリオールとポリイソシアネート化合物との反応から得られる末端に活性イソシアネート基を有するプレポリマーに、β−メチル−δ−バレロラクトンを開環重合して得られるポリオールオリゴマーを架橋剤として反応させたポリウレタン樹脂から構成されたもので、Ｈｓ硬度６０〜３、引張伸び率４００〜１，３００％の変形追従性に優れた特性を示すものであり、硬度が低く、すなわち弾性率が低く、低応力で変形し、変形による残留応力は少なくなり、また伸び率が大きいため変形追従性、変位耐久性に優れたものであることを特徴とする前記請求項１〜５のいずれか１項に記載の軟質エラストマー製モザイクタイル。
【請求項８】
軟質エラストマー製モザイクタイルが、透明又は半透明なものであることを特徴とする前記請求項１〜７のいずれか１項に記載の軟質エラストマー製モザイクタイル。
【請求項９】
請求項１〜８のいずれか１項に記載の軟質エラストマー製モザイクタイルが敷設されてなることを特徴とするフロアマット。
【請求項１０】
請求項１〜８のいずれか１項に記載の軟質エラストマー製モザイクタイルが敷設されてなることを特徴とする浴室フロアマット。
【請求項１１】
請求項１〜８のいずれか１項に記載の軟質エラストマー製モザイクタイルを貼着してデザイン・模様が形成されてなることを特徴とするガラス窓。
【発明の詳細な説明】
【０００１】
【発明の属する技術分野】本発明は、モザイクタイルに関するもので、特に粘着性を有する軟質エラストマーで構成される軟質エラストマー製モザイクタイルに関するものである。
【０００２】
【従来の技術及び発明が解決しようとする課題】従来より、床面や壁面、天井面などに模様を施す装飾の一つとして、多数の小片のタイルを張り付けて、任意の模様に仕上げるという方法がある。ここで用いられるタイルは、モザイクタイルと呼ばれ、一般に、素焼の磁器質のものや、釉薬を施した陶器質のものであり、一辺の長さ１０〜５．５ｍｍ角の他、小型の長方形・丸形・角形・その他特殊形があり、各種の彩色が施されて構成されている。
そして、前記モザイクタイルを任意に配列し張り付けることにより、色彩豊かな床面や壁面、天井面などを形成している。
【０００３】
しかし、前記モザイクタイルは、磁器製や陶器製であるために、硬質でどのような彩色を施したとしても、その表面は無機質で、接触時には冷たい感触を与える。
また、剥離を防止するために、モザイクタイルは、壁面や床面にセメントモルタルなどの接着剤で貼着したり、強力両面テープなどで固着して施工されるので、模様替えや交換などはできない。
さらに、モザイクタイルは、磁器製や陶器製であるため、大きな衝撃には弱く割れやすく、また、平面には張り付けやすいが、凹凸のある場所や曲面などに張り付けるのは煩雑であり、壁面や床面、天井面などに用いられるほかには、ほとんど利用されていない。
【０００４】
【課題を解決するための手段】本発明は、前記問題の解決を目的とするものであり、発明者は下記の手段によりこの課題を解決した。
（１）素材が軟質エラストマーで構成されてなることを特徴とする軟質エラストマー製モザイクタイル。
（２）素材が粘着性を有する軟質エラストマーで構成されてなることを特徴とする前記（１）記載の軟質エラストマー製モザイクタイル。
（３）表面部のみが伸縮性フィルムで被覆されてなることを特徴とする前記（１）又は（２）に記載の軟質エラストマー製モザイクタイル。
（４）素材又は表面部あるいは素材及び表面部が着色されてなることを特徴とする前記（１）〜（３）のいずれか１項に記載の軟質エラストマー製モザイクタイル。
（５）素材又は表面部層が蛍光物質、夜光物質等の発光性物質を含むものであることを特徴とする前記（１）〜（４）のいずれか１項に記載の軟質エラストマー製モザイクタイル。
（６）素材の軟質エラストマーが、ポリオールと有機ポリイソシアネートとを化学反応させて得られるポリウレタン樹脂で構成されたもので、ポリオールの主成分が官能基数２．４〜３．０、分子量３，０００〜６，０００で、前記ポリオールの一部に２級若しくは３級の高級モノアルコールを粘着付与剤として用いた、Ｈｓ硬度が３０〜３で弾性率が低く、低応力で変形し、変形による残留応力が少ない変形追従性に優れたものであることを特徴とする前記（１）〜（５）のいずれか１項に記載の軟質エラストマー製モザイクタイル。
（７）素材の軟質エラストマーが、官能基数２．３〜４．０のポリオキシポリプロピレンポリオールとポリイソシアネート化合物との反応から得られる末端に活性イソシアネート基を有するプレポリマーに、β−メチル−δ−バレロラクトンを開環重合して得られるポリオールオリゴマーを架橋剤として反応させたポリウレタン樹脂から構成されたもので、Ｈｓ硬度６０〜３、引張伸び率４００〜１，３００％の変形追従性に優れた特性を示すものであり、硬度が低く、すなわち弾性率が低く、低応力で変形し、変形による残留応力は少なくなり、また伸び率が大きいため変形追従性、変位耐久性に優れたものであることを特徴とする前記（１）〜（５）のいずれか１項に記載の軟質エラストマー製モザイクタイル。
（８）軟質エラストマー製モザイクタイルが、透明又は半透明なものであることを特徴とする前記（１）〜（７）のいずれか１項に記載の軟質エラストマー製モザイクタイル。
（９）前記（１）〜（８）のいずれか１項に記載の軟質エラストマー製モザイクタイルが敷設されてなることを特徴とするフロアマット。
（１０）前記（１）〜（８）のいずれか１項に記載の軟質エラストマー製モザイクタイルが敷設されてなることを特徴とする浴室フロアマット。
（１１）前記（１）〜（８）のいずれか１項に記載の軟質エラストマー製モザイクタイルを貼着してデザイン・模様が形成されてなることを特徴とするガラス窓。
【０００５】
【発明の実施の形態】
本発明のモザイクタイルは、その素材が軟質エラストマー、好ましくは粘着性を有する軟質エラストマーで構成される。本発明における軟質エラストマーとしては、硬度が６０以下のエラストマーで、例えば、超軟質ウレタンエラストマー、スチレン系熱可塑性エラストマー、シリコーンゲルなどが挙げられる。特に本発明の軟質エラストマー製モザイクタイルにおいては、硬度、弾性率が低く、低応力で変形し、変形追従性に優れた超軟質ウレタンエラストマーが好適に使用される。例えば、株式会社浜松ブラテック社製  商品名「ウレタンゲル」や、三進興産株式会社  商品名「ソルボセイン」、鈴木総業株式会社  商品名「αゲル」などを用いることができる。
また、スチレンとブタジエンからなるブロック共重合体からなる粘着樹脂組成物を用いることもできる。
従来より、ウレタンエラストマーは、耐候性、接着性等を有する優れた特性に加え、ゴム状低弾性体を得やすいところから防水材料，注形材料，充填材料，シーリング材料等として土木，建築，自動車，電気，機器等の諸分野で広く使用されているものである。
例えば、特開平５−３１０８７８号公報に開示される軟質エラストマー組成物は、低硬度で、かつ伸び率の大きい耐久性に優れたポリウレタン樹脂から構成されるものであり、本発明における軟質エラストマーとして好ましい。
すなわち、前記軟質エラストマー組成物は、官能基数２．３〜４．０のポリオキシポリプロピレンポリオールとポリイソシアネート化合物との反応から得られる末端に活性イソシアネート基を有するプレポリマーに、β−メチル−δ−バレロラクトンを開環重合して得られるポリオールオリゴマーを架橋剤として反応させたポリウレタン樹脂から構成され、Ｈｓ硬度６０〜３、引張伸び率４００〜１，３００％の変形追従性に優れた特性を示すものであり、硬度が低く、すなわち弾性率が低く、低応力で変形し、変形による残留応力は少なくなり、また伸び率が大きいため変形追従性、変位耐久性に優れたものである。
【０００６】
また、本発明における軟質エラストマー製モザイクタイルは、粘着性を有するので、特開２００１−３１６４４７公報に開示される粘着性の軟質組成物などが、特に好適に用いられる。
すなわち、ポリオールと有機ポリイソシアネートとを化学反応させてポリウレタン樹脂を合成する際に、ポリオールの主成分として、官能基数２．４〜３．０、分子量３，０００〜６，０００ポリオールとポリオールの一部に２級若しくは３級の高級モノアルコールを粘着付与剤として用いた、ゴム硬度が３０以下の粘着性を有する軟質組成物であり、弾性率が低く、低応力で変形し、変形による残留応力が少ない変形追従性に優れたものである。
【０００７】
なお、本発明における軟質エラストマー製モザイクタイルは、前述のような硬度が低く、弾性率の低い、かつ低応力で変形し変形による残留応力が少ない、伸び率の大きい変形追従性に優れ、好ましくは粘着性を有する軟質エラストマーで構成されるので、柔軟で衝撃吸収性が高いモザイクタイルを構成することができ、かつ粘着性を有する軟質エラストマーで構成されるモザイクタイルの場合は、任意に貼着や剥離をすることができるものとなっている。
なお、本発明の軟質エラストマー製モザイクタイルは、前述のような組成で構成される軟質エラストマーのみならず、粘着性を有し、硬度が低く、弾性率の低い、かつ低応力で変形し変形による残留応力が少ない、伸び率の大きい変形追従性に優れた軟質エラストマーであれば、前記組成物に限定されるものではない。
【０００８】
また、本発明のモザイクタイルは、軟質エラストマーにより構成されるモザイクタイルの表面部の保護や汚染防止のために、伸縮性フィルムで被覆されるのが好ましい。
伸縮性フィルムとしては、軟質エラストマーの伸縮に追従する性質を有する素材で構成される。例えば、合成ゴム、生ゴムなどが挙げられ、伸縮性フィルムを、モザイクタイルの表面部に被覆することにより、軟質エラストマーの被覆保護として作用する。
【０００９】
なお、本発明のモザイクタイルは、その用途に合わせ、素材又は表面部あるいは素材及び表面部が透明、半透明又は着色されて構成される。
本発明のモザイクタイルは、任意の場所に複数枚貼りつけ、配列することにより、意匠性の高いものや空間を創作できるものであるので、その用途や描出される図柄に合わせて透明、半透明に構成されたり、又は着色されて構成される。
本発明のモザイクタイルは、射出成形、押出成形あるいはカレンダー成形など、一般的なエラストマーの成形方法により製作されるが、モザイクタイルの素材又は表面部にあるいは素材及び表面部への着色は、前記成形の段階で、分散しやすい状態の粉末状、液状、粒状に加工処理された顔料や染料からなる着色剤によってなされる。
そして、着色剤の着色成分は顔料や染料に分散助剤が加えられて作られたり、顔料や染料に樹脂を加え混合されて作られたり、あるいは溶融混練されて作られるが、モザイクタイルの使用用途を鑑み表現される内容（図柄、単色等）に合わせ、その着色成分を選択し、着色することが好ましい。
【００１０】
また、本発明のモザイクタイルは、その用途に合わせ、素材又は表面部層が蛍光物質、夜光物質等の発光性物質を含むもので構成される。
発光材料としての蛍光物質としては、例えば硫化亜鉛、硫化亜鉛カドミニウムに銅、銀、マンガンの活性化剤を加えたもの等、又は夜光（りん光）物質としては、例えば硫化亜鉛カドミニウムに活性化剤として銅を加えたものや硫化カルシウムに活性化剤としてビスマスを加えたもの等を含ませてもよい。
【００１１】
【実施例】
次に、図に基づいて、本発明の軟質エラストマー製モザイクタイルの実施例を説明する。
図１は、本発明の軟質エラストマー製モザイクタイルの斜視図、図２は、本発明の軟質エラストマー製モザイクタイルであり、表面部のみが伸縮性フィルムで被覆されてなる軟質エラストマー製モザイクタイルの斜視図、図３は本発明の軟質エラストマー製モザイクタイルの使用説明図、図４は本発明の軟質エラストマー製モザイクタイルの断面使用説明図である。また、図５〜図７は本発明の軟質エラストマー製モザイクタイルの実施例を示す図であり、図５は、本発明の軟質エラストマー製モザイクタイルが敷設されてなるフロアマットの実施例を示す図、図６は本発明の軟質エラストマー製モザイクタイルが敷設されてなる浴室フロアマットの実施例を示す図、図７は本発明の軟質エラストマー製モザイクタイルを貼着してデザイン・模型が形成されてなるガラス窓の実施例を示す図である。そして、図８は本発明の軟質エラストマー製モザイクタイルの他の実施例を示す図、図９は本発明の軟質エラストマー製モザイクタイルのその他の実施例を示す図である。
図中、１、１’はモザイクタイル、２は伸縮性フィルム、３は貼着面、４はフロアマット、５は浴室フロアマット、６はフォトスタンド、７はペン立て、１０は透明のモザイクタイル、１０ａ、１０ｂ、１０ｃ、１０ｄ、１０ｅ、１０ｆは着色されたモザイクタイル、１０ｇ、１０ｈ、１０ｉ、１０ｊは任意の形状に形成されたモザイクタイル、１００、１００ａは図柄、Ｋは台所、Ｂは浴室、Ｇはガラス窓である。
【００１２】
本発明の軟質エラストマー製モザイクタイルは、図１に示すように、モザイクタイル１が軟質エラストマーで構成されている。モザイクタイル１は、その使用用途に応じて、モザイクタイル１を構成する軟質エラストマーを、粘着性を有するものと、そうでないものとが採用される。
本実施例において、粘着性を有するモザイクタイル１の場合、その素材となる軟質エラストマーとしては、ポリオールと有機ポリイソシアネートとを化学反応させて得られるポリウレタン樹脂で構成されたもので、ポリオールの主成分が官能基数２．４〜３．０、分子量３，０００〜６，０００で、前記ポリオールの一部に２級若しくは３級の高級モノアルコールを粘着付与剤として用いたもので構成されている。
前記軟質エラストマーで構成することにより、Ｈｓ硬度が３０〜３で弾性率が低く、低応力で変形し、変形による残留応力が少ない変形追従性に優れ、かつ粘着性を有するモザイクタイル１が形成される。
【００１３】
また、粘着性を有さないモザイクタイル１の場合には、その素材の軟質エラストマーとしては、官能基数２．３〜４．０のポリオキシポリプロピレンポリオールとポリイソシアネート化合物との反応から得られる末端に活性イソシアネート基を有するプレポリマーに、β−メチル−δ−バレロラクトンを開環重合して得られるポリオールオリゴマーを架橋剤として反応させたポリウレタン樹脂から構成されている。
前記軟質エラストマーで構成することにより、モザイクタイル１は、Ｈｓ硬度６０〜３，引張伸び率４００〜１，３００％の変形追従性に優れた特性を示すものとなり、硬度が低く、弾性率が低く、低応力で変形し、変形による残留応力が少なく、また伸び率が大きいため変形追従性、変位耐久性に優れたものとなる。なお、本発明の軟質エラストマー製モザイクタイルは、実施例で採用されるような組成で構成される軟質エラストマーのみならず、硬度が低く、弾性率の低い、かつ低応力で変形し変形による残留応力が少ない、伸び率の大きい変形追従性に優れた軟質エラストマーで、好ましくは粘着性を有するものであれば、前記組成物に限定されるものではない。
【００１４】
また、モザイクタイル１は、複数枚のモザイクタイル１を貼着して使用されるものであり、使用の用途に合わせ、正方形や長方形の角形、丸形、その他任意の形状に形成される。また、厚さも適宜選択して形成される。好ましくは、一辺の長さ３０〜５．５ｍｍ程度の角形で、厚さ５〜２ｍｍ程度に形成されると、貼着しやすく、かつ様々な任意の図柄の創作が容易となる。
【００１５】
さらに、モザイクタイル１は、その使用の用途に合わせ、透明や半透明又は着色されたもので構成され、意匠性の高いものや空間を創作するのに好適なものとなっている。
【００１６】
図２に示す本発明の軟質エラストマー製モザイクタイルであり、表面部のみが伸縮性フィルムで被覆されてなる軟質エラストマー製モザイクタイル１’の斜視図である。伸縮フィルム２は、モザイクタイル１’を構成する軟質エラストマーの伸縮に追従する性質を有する素材、例えば合成ゴムや、生ゴムなどで構成され、モザイクタイル１’の表面部を保護し、汚染を防止する作用をもつ。
なお、伸縮フィルム２で被覆されてなる軟質エラストマー製モザイクタイル１’は、前記伸縮フィルム２に着色を施し、モザイクタイル１’の表面部を着色したように形成することもできる。もちろん、着色した表面部の伸縮フィルム２を被覆する場合にも、モザイクタイル１’全体を着色して形成することができることはいうまでもない。
【００１７】
図３は、本発明の軟質エラストマー製モザイクタイルの使用説明図、図４は本発明の軟質エラストマー製モザイクタイルの断面使用説明図であり、図３及び図４では、市松模様をモザイクタイル１及びモザイクタイル１’で形成している。図に示すように、順次モザイクタイル１及びモザイクタイル１’を貼着面３に配置していくことにより、図柄や模様を形成させる。
なお、粘着性を有するモザイクタイル１やモザイクタイル１’を貼着する場合には、図４に示すように、貼着面３の所定の位置に指などで圧着することにより貼り付けることができる。従って剥がすのも容易であるので、後に図柄や模様を変更させたい場合などには、粘着性を有するモザイクタイル１やモザイクタイル１’を用いることが好ましい。
なお、モザイクタイル１は、Ｈｓ硬度が低く、弾性率が低く、低応力で変形し、変形による残留応力が少ない変形追従性に優れた軟質エラストマーで構成されるので、曲面や多少の凹凸面でも容易に貼着でき、任意の場所にモザイクタイル１による図柄や模様を形成することができる構成となっている。
また、一つの絵柄を複数枚のモザイクタイル１の配置により完成させる場合や、後に説明する浴室用フロアマットなど、使用箇所や用途に合わせ、モザイクタイル１を板状のものなどに接着剤等により固着することが好ましい。
【００１８】
次に、本発明の軟質エラストマー製モザイクタイル１を敷設して形成されるもののいくつかの実施例を図に基づいて説明する。
図５は本発明の軟質エラストマー製モザイクタイル１の実施例を示す図であり、本発明の軟質エラストマー製モザイクタイル１が敷設されてなるフロアマットの実施例を示す図である。
図５においては、台所Ｋにフロアマット４が配置されている。フロアマット４は、透明のモザイクタイル１０とａ色に着色されたモザイクタイル１０ａと、ｂ柄が描出されてなるモザイクタイル１０ｂと、ｃ色に着色されたモザイクタイル１０ｃとによって、模様が形成され、意匠性の高いフロアマット４を提供している。
前記フロアマット４は、軟質エラストマーで構成されたモザイクタイル１を敷設して形成されているので、接触した際に柔らかく、かつ冷たい感触のないものとなっている。
なお、フロアマット４を粘着性を有する軟質エラストマーで構成されたモザイクタイルで形成されている場合には、例えば、ａ色に着色されたモザイクタイル１０ａを剥離して、他の色のモザイクタイルを貼着し敷設することにより、異なった模様のフロアマット４を楽しむことができる。
なお、図５において、図柄１００は、台所Ｋの壁面に直接粘着性を有するモザイクタイル１を貼着して描出されているものである。
【００１９】
このように、本発明の軟質エラストマー製モザイクタイル１は、自由自在に任意の場所に図柄や模様を描出できるものであり、また何らかの衝撃を受けても破損することはなく、剥離して落下したとしても、人や落下した場所を傷つけたりすることがないものである。さらに、台所Ｋなどでフロアマット４として使用される場合には、フロアマット４が緩衝材となり、上からの落下物の破損を防ぐこともできる。
また、モザイクタイル１は、表面が汚れた場合などには、水洗いで充分に汚れは落ちるので、衛生的で、何度も使用することができるので、モザイクタイル１を敷設して形成されるフロアマット４は、汚れやすい場所や、転倒時には緩衝材となり、小さな子供が遊ぶ場所などに敷設して好適に使用することができる。
【００２０】
図６は本発明の軟質エラストマー製モザイクタイル１の実施例を示す図であり、本発明の軟質エラストマー製モザイクタイル１が敷設されてなる浴室フロアマットの実施例を示す図である。
浴室Ｂ内に配置された浴室フロアマット５は、本発明の軟質エラストマー製モザイクタイル１が敷設されて形成されている。
浴室フロアマット５は、一つの絵柄１００ａを複数枚のモザイクタイル１の配置により完成させて形成され、意匠性に優れたものとなっている。
もちろん、透明や半透明、又は着色されたモザイクタイル１を組み合わせて模様を形成してもよい。
なお、浴室Ｂで使用される浴室フロアマット５は、平らな板などにモザイクタイル１を接着剤で固着して使用することが好ましい。
浴室Ｂに、本発明の軟質エラストマー製モザイクタイル１を敷設して構成される浴室フロアマット５を配置することにより、浴室Ｂ内における床面のひんやりとした感触を和らげ、心地の良い空間を形成することができる。
【００２１】
図７は本発明の軟質エラストマー製モザイクタイル１の実施例を示す図であり、本発明の軟質エラストマー製モザイクタイル１を貼着してデザイン・模型が形成されてなるガラス窓の実施例を示す図である。
ガラス窓Ｇのガラス面に、ｄ色に半透明に着色されたモザイクタイル１０ｄとｅ色に半透明に着色されたモザイクタイル１０ｅ及びｆ色に半透明に着色されたモザイクタイル１０ｆが任意のデザイン１００ｂに基づいて貼着されて構成されている。
モザイクタイル１は、光が透過するので、あたかもステンドガラスで形成されたかのような意匠性に優れたガラス窓Ｇを形成することができ、かつモザイクタイル１は衝撃を受けても破損する恐れもない。
また、ガラス窓Ｇのみならず、アクリル樹脂等の平板に同様にデザインや絵柄を形成し、額等に入れて飾ることもできる。
【００２２】
図８は本発明の軟質エラストマー製モザイクタイルの他の実施例を示す図である。図８に示す実施例においては、フォトスタンド６の表面に任意の形状に形成されたモザイクタイル１０ｇ、１０ｈ、１０ｊ、１０ｉが貼着され装飾が施されている。フォトスタンド６内に飾られる写真やイラスト等のイメージに合わせ、自由にその周囲の装飾ができるものとなっている。
【００２３】
また、図９は本発明の軟質エラストマー製モザイクタイルのその他の実施例を示す図であり、ペン立て７の外周面にモザイクタイル１が多数貼着されて構成されている。このように本発明の軟質エラストマー製モザイクタイル１は、任意に貼着及び剥離ができるので、好みに合わせ着色されたモザイクタイル１を貼着し、また剥離し装飾することができる。
なお、本発明の軟質エラストマー製モザイクタイル１は、貼着（敷設）前や後に、市販の水性や油性のペンや塗料で、簡単に表面に着色したり描画することができるので、ペン立て等に貼着する際、あるいは貼着した後に、任意に描画したり、着色することができ、幅広く楽しむことができるものとなっている。
そして、全体に柔らかく破損することもなく、かつ自由に貼着や剥離ができ、いろいろな着色を施し、様々な形状に形成されるので、小さな子供の玩具にも好適なものである。
【００２４】
【発明の効果】
以上のように、本発明の軟質エラストマー製モザイクタイルによれば、素材が軟質エラストマーで構成されているので、接触時の感触が柔らかく、破損することがないモザイクタイルを提供することができる。
また、粘着性を有する軟質エラストマーで構成される本発明の軟質エラストマー製モザイクタイルにおいては、任意の場所に自由に何度も貼着及び剥離ができるので、デザインや模様、図柄など何度も変更することができる。
そして、本発明の軟質エラストマー製モザイクタイルは、表面部が伸縮性フィルムで被覆されてなるので、モザイクタイルの被覆保護ができ、また、素材又は表面部あるいは素材及び表面部が透明、半透明で形成されたり、あるいは、着色されたり、素材や表面部層が蛍光物質、夜光物質等の発光性物質を含むもので形成されるので、意匠性に優れたものや空間を創作することができる。
【図面の簡単な説明】
【図１】本発明の軟質エラストマー製モザイクタイルの斜視図
【図２】本発明の軟質エラストマー製モザイクタイルであり、表面部のみが伸縮性フィルムで被覆されてなる軟質エラストマー製モザイクタイルの斜視図
【図３】本発明の軟質エラストマー製モザイクタイルの使用説明図
【図４】本発明の軟質エラストマー製モザイクタイルの断面使用説明図
【図５】本発明の軟質エラストマー製モザイクタイルが敷設されてなるフロアマットの実施例を示す図
【図６】本発明の軟質エラストマー製モザイクタイルが敷設されてなる浴室フロアマットの実施例を示す図
【図７】本発明の軟質エラストマー製モザイクタイルを貼着してデザイン・模型が形成されてなるガラス窓の実施例を示す図
【図８】本発明の軟質エラストマー製モザイクタイルの他の実施例を示す図
【図９】本発明の軟質エラストマー製モザイクタイルのその他の実施例を示す図
【符号の説明】
１、１’    モザイクタイル
２    伸縮性フィルム
３    貼着面
４    フロアマット
５    浴室フロアマット
６    フォトスタンド
７    ペン立て
１０    透明のモザイクタイル
１０ａ、１０ｂ、１０ｃ、１０ｄ、１０ｅ、１０ｆ  着色されたモザイクタイル
１０ｇ、１０ｈ、１０ｉ、１０ｊ  任意の形状に形成されたモザイクタイル
１００、１００ａ  図柄
１００ｂ  デザイン
Ｋ    台所
Ｂ    浴室
Ｇ    ガラス窓
【図１】
2004156266.tif 000003
【図２】
2004156266.tif 000004
【図３】
2004156266.tif 000005
【図４】
2004156266.tif 000006
【図５】
2004156266.tif 000007
【図６】
2004156266.tif 000008
【図７】
2004156266.tif 000009
【図８】
2004156266.tif 000010
【図９】
2004156266.tif 000011